(57)【特許請求の範囲】
【請求項１】
一般式（１）：（ＣＨ3）Ｓｉ（ＯＲ1）3
（式（１）中、Ｒ1は、それぞれ独立に、メチル基またはエチル基である。）で表されるアルコキシシランＡと、
一般式（２）：（Ｐｈ）Ｓｉ（ＯＲ1）3
（式（２）中、Ｒ1は、それぞれ独立に、メチル基またはエチル基である。）で表されるアルコキシシランＢと、
一般式（３）：（ＣＨ3）2Ｓｉ（ＯＲ1）2
（式（３）中、Ｒ1は、それぞれ独立に、メチル基またはエチル基である。）で表されるアルコキシシランＣとを
モル比で表して、アルコキシシランＡ：アルコキシシランＢ：アルコキシシランＣ＝３０〜７０：１０〜５０：２０〜６０の範囲で縮合させたアルコキシシラン縮合物、
および、一般式（４）で表されるポリエーテル変性ポリジメチルシロキサンと、
光酸発生剤を含み、
一般式（４）で表される前記ポリエーテル変性ポリジメチルシロキサンの含有量が前記縮合物に対して、０．００１質量％以上、５％質量以下である組成物。
（一般式（４）：
【化１】
0005929679.tif 000007
（式中、Ｒ2は、それぞれ独立に、水素原子またはメチル基である。Ｒ3は、それぞれ独立に、炭素数１〜２０のアルキル基または炭素数６〜１０のアリール基である。ｍは１〜３０の整数、ｎは１〜３０の整数である。Ｘは１〜５０の整数である。Ｙは１〜５０の整数である。））
【請求項２】
前記光酸発生剤の含有量が、前記縮合物に対して、０．０１質量％以上、５質量％以下である請求項１に記載の組成物。
【請求項３】
請求項１または請求項２に記載の組成物が硬化した硬化物を含む硬化膜。
【請求項４】
請求項１または請求項２に記載の組成物に有機溶剤を加えて塗布液を作製し、当該塗布液を基体上に塗布成膜した後に、加熱焼成する工程を有する硬化膜の製造方法であって、当該硬化膜の膜厚が３．０μｍ以上であり、鉛筆硬度５Ｈ以上である、硬化膜の製造方法。
【請求項５】
一般式（１）：（ＣＨ3）Ｓｉ（ＯＲ1）3
（式（１）中、Ｒ1は、それぞれ独立に、メチル基またはエチル基である。）で表されるアルコキシシランＡと、
一般式（２）：（Ｐｈ）Ｓｉ（ＯＲ1）3
（式（２）中、Ｒ1は、それぞれ独立に、メチル基またはエチル基である。）で表されるアルコキシシランＢと、
一般式（３）：（ＣＨ3）2Ｓｉ（ＯＲ1）2
（式（３）中、Ｒ1は、それぞれ独立に、メチル基またはエチル基である。）で表されるアルコキシシランＣとを、
モル比で表して、アルコキシシランＡ：アルコキシシランＢ：アルコキシシランＣ＝３０〜７０：１０〜５０：２０〜６０としたアルコキシシランの縮合前混合物Ｄに、水、水溶性の有機溶剤Ｅおよび酸触媒を加え縮合前混合物とする第１の工程と、
縮合前混合物を加水分解および縮合させ反応系に縮合物を得る工程と、
縮合物を非水溶性の有機溶剤Ｆで抽出、および水で酸触媒を抽出する工程と、
有機溶剤Ｆを除去する工程と
前記一般式（４）で表されるポリエーテル変性ポリジメチルシロキサンを加える工程と、
光酸発生剤を加える工程を含む、
請求項１に記載の、組成物製造方法。
【請求項６】
アルコキシシラン混合物Ｄの有するアルコキシ基に対して、モル比で表して、１．５倍以上、５倍以下の水を用いる、請求項５に記載の、組成物製造方法。
【請求項７】
有機溶剤Ｅがアルコールである、請求項５または請求項６に記載の、組成物製造方法。
【請求項８】
酸触媒が酢酸である、請求項５乃至請求項７のいずれか１項に記載の、組成物製造方法。
【請求項９】
請求項１または請求項２に記載の組成物を基体上に塗布成膜した膜に高エネルギー線を照射して、照射部に酸を発成させて照射部の縮合物の縮合をさらに促進させてアルカリ現像液に不溶とした後、未照射部の膜をアルカリ現像液で除去してネガ型パターンを形成するネガ型パターンの形成方法。
【請求項１０】
照射する高エネルギー線が波長４００ｎｍ以下の電磁波または電子線である、請求項９に記載のネガ型パターンの形成方法。
【請求項１１】
請求項１または請求項２に記載の組成物が硬化した硬化物を含む保護膜。
【請求項１２】
請求項１または請求項２に記載の組成物が硬化した硬化物を含む絶縁膜。
【請求項１３】
請求項１または請求項２に記載の組成物が硬化した硬化物を含むレジスト。
【発明の詳細な説明】
【技術分野】
【０００１】
本発明は特定のアルコキシシランを用いた縮合物、感光性組成物およびその製造方法、および当該感光性樹脂組成物からなるネガ型レジストパターンを、ガラス基板またはシリコン基板等の基体上に形成するネガ型レジストパターンの形成方法に関する。
【背景技術】
【０００２】
液晶ディスプレイ、タッチパネル、有機ＥＬ等においては、様々な保護膜または絶縁膜が使われ、例えば、液晶カラーフィルターを保護する保護膜には、通常、湿式法により成膜されるエポキシ樹脂膜が用いられる。
【０００３】
一方、絶縁膜には、ＴＦＴ（Ｔｈｉｎ  Ｆｉｌｍ  Ｔｒａｎｓｉｓｔｏｒ）液晶ディスプレイにおけるＴＦＴ用の絶縁膜があり、主にＣＶＤ（Ｃｈｅｍｉｃａｌ  Ｖａｐｏｒ  Ｄｅｐｏｓｉｔｉｏｎ）法により成膜されたＳｉＮ膜が用いられる。
【０００４】
保護膜や絶縁膜には、前記従来の材料に対し、近年のＴＦＴ液晶ディスプレイの応答速度の高速化、バックライト光源の高輝度化に対応するためのさらに高い耐熱性を有し、ディスプレイ画面の大面積化に対応するための成膜の容易さおよびコストの優位さを有する湿式成膜可能な材料が求められている。
【０００５】
このような材料として、アルコキシシランの加水分解および縮合反応によって得られるシラン系縮合物（以後、単に縮合物と呼ぶことがある）が挙げられ、当該縮合物は、耐熱性、可視光域における透明性、およびガラス基板またはシリコン基板への密着性に優れる。また、原料として用いるアルコキシシランの種類や組成を特定し製造方法を工夫することで、縮合物は有機溶剤に対し高い溶解性を示す。当該縮合物は、半導体およびディスプレイにおける保護膜または絶縁膜として、湿式成膜可能である。
【０００６】
また、シラン系縮合物は、縮合物中のシリコンの含有量が多くすることで、ハードマスクとしても使用可能である。詳しくは、集積回路の絶縁膜として有機系高分子は、レジスト膜と同じ有機物であるため、絶縁膜上にレジストパターンに重ねた場合、ドライエッチングの際に高いエッチングレートを発現させることが難しい。そこで、絶縁膜とレジスト膜の間に、絶縁膜およびレジスト膜とは反応性を異にするハードマスクと呼ばれる層を設けることが有効であり、一般的にハードマスクにはシリコン酸化物または窒素化シリコンが用いられてきた。
【０００７】
ディスプレイや半導体の分野においては、基体上に薄膜を様々な形状に加工することが多く、その際にはフォトリソグラフィーが用いられる。フォトリソグラフィーは、ガラス基板またはシリコン基板等の基体上にレジスト膜を形成し、フォトマスクを介してレジスト膜を照射露光し、露光部と未露光部の現像液に対する溶解度差で、フォトマスクのパターンが転写されたレジストパターンを形成する技術である。保護膜または絶縁膜にパターン形成する際は、これら膜上に、フォトリソグラフィーにより、レジストパタ−ンを形成した後、ドライエッチングしてパターンを形成する。
【０００８】
以上の背景より、絶縁膜または保護膜とレジスト膜を分けて成膜することなく、ハードマスクを必要としない、フォトリソグラフィーでパターン形成可能なシラン系縮合物を用いたレジスト材料が開発された（例えば、特許文献１〜４）。これらレジスト材料を用いると、保護膜または絶縁膜としての性能を有するレジスト膜ができ、製造時間の短縮と製造コスト低減が図れる。
【０００９】
特許文献１には、シラノール基を有する樹脂と、高エネルギー線の照射により酸を発生する化合物とを含有していることを特徴とするネガ型レジスト材料が開示されている。
【００１０】
また、特許文献２には、（１）シリコンに直結したメチル基、およびシラノール基を有し、かつシラノール含有率が０．１〜２．０であるアルカリ可溶性シロキサンポリマー（但し、シラノール含有率は、赤外分光分析による９００ｃｍ−１のシラノール基と１２７１ｃｍ−１のシリコン−メチル基による吸収ピークの吸光度比すなわちＡｂｓ（９００ｃｍ−１）／Ａｂｓ（１２７１ｃｍ−１）をさす。）（２）放射線の作用によって反応促進剤を発生する化合物（３）溶剤を主成分とする感光性樹脂組成物が開示されている。
【００１１】
また、特許文献３には、フェニルトリエトキシシランまたはフェニルトリメトキシシランからなる成分（Ｘ）と、メチルトリエトキシシランまたはメチルトリメトキシシランからなる成分（Ｙ）と、トリエトキシシランまたはトリメトキシシランからなる成分（Ｚ）とを、特定の比率で反応させて得られたアルコキシシランの縮合物（Ａ）、及び光や熱などの外的刺激により酸を発生する酸発生剤（Ｂ）を含有する膜形成用組成物、これを用いたパターン膜の製造方法及び電子機器用絶縁膜が開示されている。
【００１２】
また、特許文献４には、特定のシロキサン化合物、当該シロキサン化合物の多量体または部分縮合物を必須成分として加水分解縮合して得られる樹脂を含むシロキサン樹脂、光酸発生剤または光塩基発生剤、および前記シロキサン樹脂を溶解し、非プロトン性溶媒を含む溶媒を含有してなる放射線硬化性組成物であって、前記シロキサン化合物が、テトラアルコキシシランおよびトリアルコキシシランを含む放射線硬化性組成物が開示されている。尚、光酸発生剤は、紫外光、Ｘ線、電子線等の高エネルギー線の照射によって、酸を発生するものである。
【００１３】
また、アルコキシシランの加水分解および縮合反応によって得られるシラン系縮合物を保護膜用材料、絶縁膜用材料またはレジスト膜用材料として用いるには、例えば、以下の３つの課題がある。
【００１４】
１つ目の課題は、縮合物自体の保存安定性である。アルコキシシランを原料としたことで、縮合物中に残存するシラノール（Ｓｉ−ＯＨ）基が保存中に徐々に縮合反応することにより分子量が大きくなり、塗布液とする際に有機溶剤へ溶解しにくくなり、塗布液の粘性が上昇し、一様の厚みで成膜することが困難となることである。
【００１５】
２つ目の課題は、クラックのない硬質な膜を得難いことである。縮合物に用いるアルコキシシランの種類や組成比を調整することで、基板上に硬質なシリカ膜を成膜しようと試みても、特に厚膜とした際に焼成時に膜にクラックが発生しやすいことである。例えば、半導体集積回路における、保護膜または絶縁膜においては、膜厚３．０μｍ以上において、好ましくは、鉛筆硬度５Ｈ以上が必要とされる。シラン系縮合物を焼成してなるシリカ膜において、膜厚３．０μｍ以上且つ鉛筆硬度５Ｈ以上のクラックのない膜は得難い。前述のように、シラン化合物を、例えばシロキサン化合物をレジスト膜の組成物として用いた際は、半導体集積回路の絶縁膜、保護膜として作用し、有機系のレジスト膜と異なり、回路上に残るのでクラックのない硬質な膜が要求される。
【００１６】
３つ目の課題は、塗布液として、シリコン基板またはガラス基板などの基体に塗布した際に、ハジキ、膜ムラが発生し易いことである。
【先行技術文献】
【特許文献】
【００１７】
【特許文献１】特開平２−１２９６４２号公報
【特許文献２】特開平１０−２４６９６０号公報
【特許文献３】国際公開ＷＯ２００８／０４７６５４のパンフレット
【特許文献４】特開２００６−９１８１６号公報
【発明の概要】
【発明が解決しようとする課題】
【００１８】
本発明は、上記課題を解決するための、シラン系組成物、およびその硬化膜等を提供するものである。さらに、紫外光、Ｘ線、電子線等の高エネルギー線の作用により酸を発生する光酸発生剤を添加したレジスト用組成物、および当該レジスト膜用組成物に溶媒を加え、基体上へ塗布しレジスト膜を形成した後、フォトリソグラフィーにより、高エネルギー線を用いてネガ型レジストパターンを形成するネガ型レジストパターンの形成方法を提供するものである。尚、シラン系組成物とは、シラン系縮合物を含む組成物の意である。
【課題を解決するための手段】
【００１９】
本発明の第１の態様は、構造の異なる３種類のアルコキシシランを用い、その組成比を調整した縮合物にポリエーテル変性ポリジメチルシロキサンを加えて得られる組成物である。当該組成物は、ポリエーテル変性ポリジメチルシロキサンの添加効果により、硬化膜とした際に、高い鉛筆硬度が得られ、引っかきに対する耐擦傷性が向上した。
【００２０】
本発明の第２の態様は、前記シラン系縮合物にポリエーテル変性ポリジメチルシロキサンおよび有機溶剤を加えて塗布液を調製し、ガラス基板またはシリコン基板等の基板に塗布、加熱焼成したところ、膜厚３．０μｍ以上且つ鉛筆硬度５Ｈ以上のクラックのない硬質なシリカ膜である。シリカ膜では、ポリエーテル変性ポリジメチルシロキサンの添加効果により、塗布時にハジキ、ムラ等見られなかった。
【００２１】
本発明の第３の態様は、３種類のアルコキシシランに酸触媒、純水（以後、単に水と呼ぶ）および有機溶剤を加え、加水分解および縮合反応させた後、別途、水を加えて酸触媒を除去した後、さらに有機溶剤を除去する縮合物の製造方法である。当該縮合物は保存安定性に優れていた。
【００２２】
本発明の第４の態様は、レジストパターンである。具体的には、前記シラン系縮合物にポリエーテル変性ポリジメチルシロキサンおよび有機溶剤を加えて塗布液に、さらに光酸発生剤を加えたところ、塗布液はフォトリソグラフィー法によるレジスト液として使用可能であった。
【００２３】
本発明は以下の発明１〜１５を含む。
【００２４】
尚、本明細書中、−ＣＨ３基をＭｅ、−ＣＨ２ＣＨ３基をＥｔ、−Ｃ６Ｈ５基をＰｈと略すことがある。
【００２５】
［発明１］
一般式（１）：（ＣＨ３）Ｓｉ（ＯＲ１）３
（式中、Ｒ１は、それぞれ独立に、メチル基またはエチル基である。）で表されるアルコキシシランＡと、
一般式（２）：（Ｐｈ）Ｓｉ（ＯＲ１）３
（式中、Ｒ１は、それぞれ独立に、メチル基またはエチル基である。）で表されるアルコキシシランＢと、
一般式（３）：（ＣＨ３）２Ｓｉ（ＯＲ１）２
（式中、Ｒ１は、それぞれ独立に、メチル基またはエチル基である。）で表されるアルコキシシランＣとを
モル比で表して、アルコキシシランＡ：アルコキシシランＢ：アルコキシシランＣ＝３０〜７０：１０〜５０：２０〜６０の範囲で縮合させたアルコキシシラン縮合物、およびポリエーテル変性ポリジメチルシロキサンと
を含む組成物。
【００２６】
［発明２］
前記ポリエーテル変性ポリジメチルシロキサンが一般式（４）：
【化１】
0005929679.tif 000002
【００２７】
（式中、Ｒ２は、それぞれ独立に、水素原子またはメチル基である。Ｒ３は、それぞれ独立に、炭素数１〜２０のアルキル基または炭素数６〜１０のアリール基である。ｍは１〜３０の整数、ｎは１〜３０の整数である。Ｘは１〜５０の整数である。Ｙは１〜５０の整数である。）
で表される化合物であり、前記ポリエーテル変性ポリジメチルシロキサンの含有量が前記縮合物に対して、０．００１質量％以上、５．０００質量％以下である、発明１の組成物。
【００２８】
［発明３］
さらに光酸発生剤を含む、発明１または発明２の組成物。
【００２９】
［発明４］
前記光酸発生剤の含有量が、前記縮合物に対して、０．０１質量％以上、５．００質量％以下である、発明３の組成物。
【００３０】
［発明５］
発明１〜４の組成物が硬化した硬化物を含む、硬化膜。
【００３１】
［発明６］
発明１〜４の組成物に有機溶剤を加え塗布液を作製し、当該塗布液を基体上に塗布成膜した後、加熱焼成する工程を有する硬化膜の製造方法であって、当該硬化膜の膜厚が３．０μｍ以上であり、鉛筆硬度５Ｈ以上である、硬化膜の製造方法。
【００３２】
［発明７］
一般式（１）：（ＣＨ３）Ｓｉ（ＯＲ１）３
（式（１）中、Ｒ１は、それぞれ独立に、メチル基またはエチル基である。）で表されるアルコキシシランＡと、
一般式（２）：（Ｐｈ）Ｓｉ（ＯＲ１）３
（式（２）中、Ｒ１は、それぞれ独立に、メチル基またはエチル基である。）で表されるアルコキシシランＢと、
一般式（３）：（ＣＨ３）２Ｓｉ（ＯＲ１）２
（式（３）中、Ｒ１は、それぞれ独立に、メチル基またはエチル基である。）で表されるアルコキシシランＣとを、
モル比で表して、アルコキシシランＡ：アルコキシシランＢ：アルコキシシランＣ＝３０〜７０：１０〜５０：２０〜６０としたアルコキシシランの縮合前混合物Ｄに、水、水溶性の有機溶剤Ｅおよび酸触媒を加え縮合前混合物とする第１の工程と、
縮合前混合物を加水分解および縮合させ反応系に縮合物を得る工程と、
縮合物を非水溶性の有機溶剤Ｆで抽出、および水で酸触媒を抽出する工程と、
有機溶剤Ｆを除去する工程と
ポリエーテル変性ポリジメチルシロキサンを加える工程を含む、
発明１の組成物の製造方法。
【００３３】
［発明８］
アルコキシシラン混合物Ｄの有するアルコキシ基に対して、モル比で表して、１．５倍以上、５倍以下の水を用いる、発明７の組成物製造方法。
【００３４】
［発明９］
有機溶剤Ｅがアルコールである、発明７または発明８の、組成物製造方法。
【００３５】
［発明１０］
酸触媒が酢酸である、発明７〜９の、組成物製造方法。
【００３６】
［発明１１］
発明３または発明４の組成物を基体上に塗布成膜した膜に高エネルギー線を照射して、照射部に酸を発成させて照射部の縮合物の縮合をさらに促進させてアルカリ現像液に不溶とした後、未照射部の膜をアルカリ現像液で除去してネガ型パターンを形成する、ネガ型パターンの形成方法。
【００３７】
尚、組成物は有機溶剤Ｇ、例えば極性溶剤に溶解させ塗布液とした後に基体上に塗布成膜し、塗布後は必要に応じてプリベークを行う。
【００３８】
［発明１２］
照射する高エネルギー線が波長４００ｎｍ以下の電磁波または電子線である、発明１１のネガ型パターンの形成方法。
【００３９】
［発明１３］
発明１または発明２の組成物が硬化した硬化物を含む、保護膜。例えば、保護膜は、発明１または発明２の組成物を含む硬化膜よりなる。
【００４０】
［発明１４］
請求項１または発明２の組成物が硬化した硬化物を含む、絶縁膜。例えば、絶縁膜は、発明１または発明２の組成物を含む硬化膜よりなる。
【００４１】
［発明１５］
発明３または発明４の組成物が硬化した硬化物を含む、レジスト。
【発明の効果】
【００４２】
本発明のシラン系縮合物の製造方法による縮合物は保存安定性に優れる。
【００４３】
シラン系縮合物およびポリエーテル変性ポリジメチルシロキサンを含む、本発明の組成物を有機溶剤に溶解してなる塗布液を、ガラス基板またはシリコン基板等の基体上へ湿式塗布し膜とした後に焼成したところ、膜厚３．０μｍ以上、鉛筆硬度５Ｈ以上のクラックのない膜が得られた。
【００４４】
当該膜は高耐熱性であり、可視光において高い透明性を有し、ガラス基板またはシリコン基板への密着性に優れ、且つ低吸水性を示し、液晶ディスプレイまたは半導体集積回路用の保護膜絶縁膜として有用である。
【００４５】
さらに、前記塗布液に、光酸発生剤を加えたところ、レジスト液として好ましく使用することができ、フォトリソグラフィーによりネガ型パターンが得られ、絶縁膜または保護膜としての機能を兼ね備え、前述のハードマスクを必要としない。
【図面の簡単な説明】
【００４６】
【図１】アルコキシシランＡである（ＣＨ３）Ｓｉ（ＯＥｔ）３、アルコキシシランＢである（Ｐｈ）Ｓｉ（ＯＥｔ）３、アルコキシシランＣである（ＣＨ３）２Ｓｉ（ＯＥｔ）２をモル比で表して、アルコキシシランＡ：アルコキシシランＢ：アルコキシシランＣ＝４０：２０：４０としたアルコキシラン混合物Ｄから得られた縮合物の２９ＳｉＮＭＲスペクトルである。
【図２】一般式（１）：（ＣＨ３）Ｓｉ（ＯＲ１）３で表されるアルコキシシランＡと、一般式（２）：（Ｐｈ）Ｓｉ（ＯＲ１）３で表されるアルコキシシランＢと、一般式（３）：（ＣＨ３）２Ｓｉ（ＯＲ１）２で表されるアルコキシシランＣの好適なモル比を表すグラフである。
【発明を実施するための形態】
【００４７】
本発明のシラン系組成物およびその硬化膜、シラン系縮合物の製造方法、並びにそれを用いたネガ型レジストパターンの形成方法について、以下、詳細に説明する。
【００４８】
１．   シラン系縮合物を用いた組成物
１．１  半導体集積回路の保護膜または絶縁膜用途の硬化膜に用いられる組成物
本発明のシラン系組成物は、３種類のアルコキシシランＡ〜Ｃを用い、それらを特定の割合で混合してなるアルコキシシラン縮合物に、ポリエーテル変性ポリジメチルシロキサンを加えたものである。ポリエーテル変性ポリジメチルシロキサンは、成膜時のガラス基板、およびシリコン基板に対する濡れ性を向上させるとともに、焼成後に鉛筆硬度試験による硬度を向上させクラックのない鉛筆硬度５Ｈ以上の硬質な膜を与える。ポリエーテル変性ポリジメチルシロキサンを含まない組成物を用いた場合、ハジキがなく膜ムラのない良好な膜が得られにくくなるばかりか、鉛筆硬度が劣った軟質な膜を与える。
【００４９】
即ち、本発明は、
一般式（１）：（ＣＨ３）Ｓｉ（ＯＲ１）３
（式（１）中、Ｒ１はそれぞれ独立にメチル基またはエチル基である。）で表されるアルコキシシランＡと、
一般式（２）：（Ｐｈ）Ｓｉ（ＯＲ１）３
（式（２）中、Ｒ１はそれぞれ独立にメチル基またはエチル基である。）で表されるアルコキシシランＢと、
一般式（３）：（ＣＨ３）２Ｓｉ（ＯＲ１）２
（式中、Ｒ１はそれぞれ独立にメチル基またはエチル基である。）で表されるアルコキシシランＣとを
モル比で表して、アルコキシシランＡ：アルコキシシランＢ：アルコキシシランＣ＝３０〜７０：１０〜５０：２０〜６０の範囲で縮合させたアルコキシシラン縮合物、および、ポリエーテル変性ポリジメチルシロキサン、を含む組成物である。
【００５０】
本発明の組成物中に含まれる縮合物は、前記３種類のアルコキシシランＡ〜Ｃが加水分解および縮合反応したことで複雑に３次元ネットワーク構造を形成したものである。
【００５１】
例えば、一般式（１）で表されるアルコキシシランＡ、一般式（２）で表されるアルコキシシランＢおよび一般式（３）で表されるアルコキシシランＣより得られた縮合物には、図１に示した２９ＳｉＮＭＲスペクトルより、以下に示す構造が含まれているものと推定される。構造中に波線で図示した結合手は、その先においてもシロキサン結合のネットワークが続いていることを意味する。
【化２】
0005929679.tif 000003
【００５２】
本発明において、アルコキシシランＡ〜Ｃから得られる縮合物を保存安定性に優れたものとし、且つ成膜時にポリエーテル変性ポリジメチルシロキサンを加え焼成することで、膜厚、３．０μｍ以上、鉛筆硬度５Ｈ以上のクラックのない硬質な膜を得るには、アルコキシシランＡ：アルコキシシランＢ：アルコキシシランＣをモル比で表して、アルコキシシランＡ：アルコキシシランＢ：アルコキシシランＣ＝３０〜７０：１０〜５０：２０〜６０の範囲とすることが好ましい。
【００５３】
加熱焼成を行い硬化膜とした際、アルコキシシランＡの含有が７０モル％より多いと、膜厚を３．０μｍ以上の膜とした際、クラックが入りやすく、３０モル％より少ないと、鉛筆硬度５Ｈ以上の硬質な膜を得難い。アルコキシシランＢの含有が１０モル％より少ないと、膜厚を３．０μｍ以上の膜とした際、クラックが入りやすく、５０モル％より多いと、鉛筆硬度５Ｈ以上の硬質な膜を得難い。アルコキシシランＣが２０モル％より少ないと、膜厚を３．０μｍ以上の膜とした際、クラックが入りやすく、６０モル％より多いと、鉛筆硬度５Ｈ以上の硬質な膜を得難い。
【００５４】
さらに、好ましいアルコキシシランＡ〜Ｃのモル比を図２に示した。本発明の組成物において、アルコキシシランＡ〜Ｃの比が図１中のａ、ｂおよびｃの３点で囲まれた網掛けの範囲内のモル百分率の比で混合して使用することが好ましい。
【００５５】
図１中の各点におけるアルコキシシランＡ〜Ｃのそれぞれのモル比は、ａがアルコキシシランＡ：アルコキシシランＢ：アルコキシシランＣ＝７０：１０：２０、ｂがアルコキシシランＡ：アルコキシシランＢ：アルコキシシランＣ＝３０：１０：６０、ｃがアルコキシシランＡ：アルコキシシランＢ：アルコキシシランＣ＝３０：５０：２０である。
【００５６】
原料のアルコキシシランを、アルコキシシランＡ：アルコキシシランＢ：アルコキシシランＣ＝３０〜７０：１０〜５０：２０〜６０のモル比から外れて得られた縮合物は、上述のようにクラックのない、膜厚３．０μｍ以上の膜を形成することが困難になる、また、加熱焼成後に鉛筆硬度５Ｈ以上の硬質な膜が得難く、ディスプレイおよび半導体用途の保護膜や絶縁膜しては実用し難い。さらに、好ましくは、図１に示したａ、ｂ、ｃの３点で囲まれた網掛け部の範囲内である。
【００５７】
尚、前記組成物を溶剤に溶かし基体上に塗布被膜した後で鉛筆硬度５Ｈ以上に硬化させる際の加熱温度は、基板温度１５０℃以上、２５０℃以下、加熱時間１５分以上、１８０分以下が好ましい。基体温度で１５０℃より低い、または加熱時間１５分より短いと、鉛筆硬度５Ｈ以上の硬質な膜が得難い。基板温度が２５０℃より高くする、加熱時間を１８０分より長くする必要はなく、実用的な製造方法とはいえない。また、一般的な液晶ディスプレイにおけるオーバーコートの成膜工程において、加熱温度の上限は２５０°Ｃである。
【００５８】
本発明において用いるポリエーテル変性ポリジメチルシロキサンには、一般式（４）で表される液状化合物を用いることが好ましく、ドイツ・ビックケミー社より、商品名ＢＹＫ３００、ＢＹＫ３０１、ＢＹＫ３０２、ＢＹＫ３０６、ＢＹＫ３０７、ＢＹＫ３３０，ＢＹＫ３３１，ＢＹＫ３３３，ＢＹＫ３３７，ＢＹＫ３４１、ＢＹＫ３４２およびＢＹＫ３７８等が市販されている。
【化３】
0005929679.tif 000004
【００５９】
（式中、Ｒ２は水素原子またはメチル基である。Ｒ３は炭素数１〜２０のアルキル基、または炭素数６〜１０のアリール基である。ｍは１〜３０の整数、ｎは１〜３０の整数である。Ｘは１〜５０の整数である。Ｙは１〜５０の整数である。）
本発明の組成物を有機溶剤Ｇ、好ましくは極性溶剤に溶解させ塗布液とした後、ガラス基板またはシリコン基板等の基体上に湿式成膜する。例えば、当該基体上に塗布した後、プリベーク、即ち加熱して有機溶剤Ｇを除去し膜とする。この膜を加熱焼成すれば、ディスプレイまたは半導体の保護膜または絶縁膜、あるいは半導体製造分野のハードマスクまたは絶縁膜として使用可能となる。
【００６０】
有機溶剤Ｇに用いる極性溶剤としては、例えば、プロピレングリコールモノメチルエーテルアセテート（以後、ＰＧＭＥＡと略する）、プロピレングリコールモノメチルエーテル、シクロヘキサノン、γ−ブチロラクトン、メチルエチルケトン、メチルイソブチルケトン、Ｎ，Ｎ−ジメチルホルムアミドまたはＮ−メチルピロリドンが好適に使用され、これらを混合してもよい。
【００６１】
１．２  レジスト用途の硬化膜に用いられる組成物
また、前記塗布液に、組成物として高エネルギー線の作用で酸を発生する、即ち、照射する高エネルギー線を吸収することで酸を発生させる光酸発生剤を添加することでレジスト用途の硬化膜に用いられる組成物（液）とすることもできる。このような光酸発生剤には、トリフェニルスルホニウムトルフルオロメタンスルホネートが挙げられる。市販品としては、米国ＢＡＳＦ社製、商品名、Ｉｒｇａｃｕｒｅ  ＰＡＧ１２１、Ｉｒｇａｃｕｒｅ  ＰＡＧ１０３、Ｉｒｇａｃｕｒｅ  ＣＧＩ１３８０、Ｉｒｇａｃｕｒｅ  ＣＧＩ７２５、みどり化学株式会社製、商品名、ＰＡＩ−１０１，ＰＡＩ−１０６、ＮＡＩ−１０５、ＮＡＩ−１０６、ＴＡＺ−１１０、ＴＡＺ−２０４、サンアプロ株式会社製、商品名、ＣＰＩ−２００Ｋ、ＣＰＩ−２１０Ｓ、ＣＰＩ−１０１Ａ、ＣＰＩ−１１０Ａ、ＣＰＩ−１００Ｐ、ＣＰＩ−１１０Ｐ、ＣＰＩ−１００ＴＦ、ＨＳ−１、ＨＳ−１Ａ、ＨＳ−１Ｐ、ＨＳ−１Ｎ、ＨＳ−１ＴＦ、ＨＳ−１ＮＦ、ＨＳ−１ＭＳ、ＨＳ−１ＣＳ、ＬＷ−Ｓ１、ＬＷ−Ｓ１ＮＦ、株式会社三和ケミカル製、商品名、ＴＦＥ−トリアジン、ＴＭＥ−トリアジンまたはＭＰ−トリアジンが挙げられる。
【００６２】
２．組成物の製造方法
前記アルコキシシランＡ〜Ｃによる縮合物は、前記アルコキシシランＡ〜Ｃを室温にて反応容器に仕込んだ後、アルコキシシランＡ〜Ｃの混合物であるアルコキシシラン混合物Ｄに、アルコキシランを加水分解するための水、反応溶剤として有機溶剤Ｅ、好ましくは、アルコール、具体的にはエタノール、イソプロパノールを用い、縮合反応を進行させるための酸触媒、好ましくは、酢酸を反応器内へ採取し、次いで反応溶液を反応温度となるように加熱し、内容物を撹拌し、加水分解および縮合反応を進行させて製造できる。尚、反応系中の未反応原料、水、アルコール、酢酸が反応系外へと留去される事を防ぐため、反応容器にはコンデンサーを具備させることが好ましい。縮合反応に必要な時間は通常３時間〜２４時間である。反応温度は７０℃以上、１００℃以下である。反応温度が７０℃より低いと縮合反応が進行し難く、１００℃より高いと縮合反応の重合度を制御し難い。
【００６３】
尚、前記縮合物を得るための加水分解および縮合反応において使用する水は、原料のアルコキシシラン総量の有するアルコキシ基に対して、モル比で表して、１.５倍以上、５倍以下である。１．５倍を下回ると加水分解が効率よく行われず、縮合物の保存安定性に乏しい。５倍を上回る必要がない。
【００６４】
前記縮合物を得るための加水分解および縮合反応において、有機溶剤Ｅはアルコールが好適であり、エタノール、ノルマルプロパノール、イソプロパノールまたはノルマルブタノール、イソブチルアルコール、ｔｅｒｔ−ブチルアルコールなどが挙げられる。
【００６５】
次いで、縮合反応後に反応溶液を室温（２０℃）まで冷却した後、反応系中に存在する縮合物を、縮合物を溶解し水と混和しない有機溶剤Ｆを用いて、接触抽出し、次いでその有機溶剤Ｆ中に含まれる酢酸を水で洗浄して除去する。
【００６６】
次いで、固体乾燥剤を用いて有機溶剤Ｆ中に溶解している微量の水を除去した後、固体乾燥剤をろ過によって除去する。続いて有機溶剤Ｆを減圧除去することで縮合物が得られる。得られた縮合物に、ポリエーテル変性ポリジメチルシロキサンを加えることで本発明の組成物が得られる。レジスト組成物とするためには、さらに光酸発生剤を加えることが好ましい。
【００６７】
有機溶剤Ｆには、縮合物を溶解し水と混和しない非水溶性溶剤を用いることが好ましく、エーテル、具体的にはジエチルエーテル、イソプロピルエーテルまたはジブチルエーテルが挙げられる。固体乾燥剤としては、硫酸マグネシウムが挙げられる。
【００６８】
３．ネガ型レジストパターンの形成方法
レジスト膜は、光酸発生剤を含む発明３または発明４の組成物を含むレジスト液を、ガラス基板またはシリコン基板等の基体上に湿式成膜して得ることができる。例えば、当該基体上に塗布した後、プリベーク、即ち加熱して有機溶剤Ｇを除去することでレジスト膜が得られる。このレジスト膜を、フォトリソグラフィーにより、ネガ型レジストパターンとした。具体的には、パターンが成形されたフォトマスクを介して高エネルギー線をレジスト膜に照射し、照射部の光酸発生剤より酸を発生させ照射部のレジスト膜の縮合反応をさらに進め、照射部のレジスト膜のみを現像液に対して不溶化させた後、現像液で現像すれば、未照射部は現像液に溶解し、照射部のみが基板上に残り、ネガ型レジストパターンが形成される。
【００６９】
この後、ネガ型レジストパターンを加熱焼成し、パターン中に残存するシラノール基を縮合させる。熱焼成時の温度としては、高硬度な薄膜を得るためには高温であることが好ましいが、温度上限がディスプレイや半導体の製造プロセスに依存する。例えば、一般的な液晶ディスプレイにおけるオーバーコートの成膜工程において、加熱温度の上限は２５０°Ｃである。
【００７０】
本発明の感光性組成物を用いてネガ型レジストパターンを形成する方法において用いられる現像液としては、テトラメチルアンモニウムハイドロキサイド水溶液等が挙げられる。
【００７１】
本発明の組成物を用いてネガ型レジストパターンを形成する方法において用いられる高エネルギー線としては、波長が紫外領域以下、具体的には波長４００ｎｍ以下の領域の高エネルギー線である、高圧水銀ランプによる紫外線光、ｉ線（波長３６５ｎｍ）、ＫｒＦエキシマレーザ（波長２４８ｎｍ）、ＡｒＦエキシマレーザ（波長１９３ｎｍ）または極端紫外光（波長１３．５ｎｍ）、あるいは電子線が挙げられる。
【００７２】
４．用途
本発明の組成物は、たとえば、液晶ディスプレイ、タッチパネル、有機ＥＬ（Ｅｌｅｃｔｒｏ  Ｌｕｍｉｎｅｓｃｅｎｃｅ）といったディスプレイ分野の保護膜および絶縁膜に使用することができる。
【００７３】
また、本発明の組成物は、シリコン含有量が多いことから、半導体製造におけるハードマスクや各種絶縁膜に利用できる。
【００７４】
また、本発明の高エネルギー線の作用により酸を発生する光酸発生剤を含む組成物を、有機溶剤Ｇに溶解させてレジスト液とし、当該レジスト液をシリコン基板またはガラス基板等の基体上に湿式塗布しレジスト膜を形成し、フォトリソグラフィーにより、フォトマスクを用いて高エネルギー線を照射し照射部に酸を発生させ、照射部のレジスト膜の縮合をさらに促進させアルカリ不溶とした後、アルカリ水溶液で現像することで、フォトマスクのパターンが転写したネガ型レジストパターンとして用いることができる。
【実施例】
【００７５】
以下、実施例により本発明を具体的に説明するが、本発明はこれらの実施例によって限定されるものではない。
【００７６】
縮合物の重量平均分子量（Ｍｗ）は、ゲル浸透クロマトグラフィー（Ｇｅｌ  Ｐｅｒｍｅａｔｉｏｎ  Ｃｈｒｏｍａｔｏｇｒａｐｈｙ  以後、ＧＰＣと略する）を用い、溶媒にテトラヒドロフランを用い、ポリスチレン換算で測定した。シリコン基板上に成膜したレジスト膜の厚みは触針式表面形状測定機、シリコン基板上に形成した膜の鉛筆硬度は、引っかき硬度試験機を用いて測定した。本実施例で用いた測定機器を以下に示す。
【００７７】
ＧＰＣ：東ソー株式会社製、製品名、ＨＬＣ−８３２０ＧＰＣ、カラム、東ソー株式会社
製、製品名、ＴＳＫｇｅｌＧＭＨＸＬ触針式表面形状測定機：米国Ｖｅｅｃｏ社製、製品名、Ｄｅｋｔａｋ８
電動鉛筆引っかき硬度試験機：株式会社安田精機製作所製、型番Ｎｏ．５５３−Ｍ
実施例１
［縮合物の合成］
フッ素樹脂製の撹拌羽、ジムロート型還流器を具備した容積１Ｌの三口フラスコに、アルコキシシランＡとしての（ＣＨ３）Ｓｉ（ＯＥｔ）３、５９．４５ｇ（０．３３３ｍｏｌ）、アルコキシシランＢとしてのＰｈＳｉ（ＯＥｔ）３、４０．０８ｇ（０．１６７ｍｏｌ）、およびアルコキシシランＣとしての(ＣＨ３)２Ｓｉ（ＯＥｔ）２、４９．４３ｇ（０．３３３ｍｏｌ）を採取した。モル比は、アルコキシシランＡ：アルコキシシランＢ：アルコキシシランＣ＝４０：２０：４０であり、本発明の縮合物におけるアルコシラン混合物Ｄの組成比の範疇であった。
【００７８】
次いで、イソプロパノール、１０４．８３ｇ、水、７７．９４ｇ（４．３３０ｍｏｌ）、および酢酸、０．０６ｇを、三口フラスコ内に加え、フラスコ内を９０°Ｃに加温し、加水分解および縮合反応を行った。３時間後、反応液（反応系）を室温（２０℃）に戻し、三口フラスコ内にイソプロピルエーテルを２００ｍｌ、水を２００ｍｌ入れ撹拌した。その後、２層分離した反応液の上層側（有機層）を回収し、水２００ｍｌで３回洗浄した。次いで、イソプロピルエーテル中に溶解した微量の水分を硫酸マグネシウムで除去した後、硫酸マグネシウムを濾別した。エバポレーターにてイソプロピルエーテルを減圧留去したところ、縮合物が無色の粘性液体として得られた。縮合物の収量は６４．９８ｇ、Ｍｗ＝９８０であった。
【００７９】
２９ＳｉＮＭＲ（核磁気共鳴、Ｎｕｃｌｅａｒ  Ｍａｇｎｅｔｉｃ  Ｒｅｓｏｎａｎｃ
ｅ）のスペクトラムを図１に示す。尚、水の使用量は、アルコキシシラン混合物Ｄの有するアルコキシ基に対して、モル比で表して、２．０倍であった。
【００８０】
次いで、当該縮合物２０．３３ｇに対してポリエーテル変性ポリジメチルシロキサンとしてＢＹＫ３０７（商品名、ドイツ・ビックケミー社製）を０．０２ｇ加え、本発明の範疇にある組成物を得た。尚、ポリエーテル変性ポリジメチルシロキサンの含有は、得られた縮合物の質量に対して、０．１０質量％とした。
【００８１】
［組成物を用いたネガ型レジストパターンの形成］
上記の組成物のうちの５．２０ｇをＰＧＭＥＡ４．７０ｇに溶解させ、光酸発生剤（商品名、ＣＰＩ−１００Ｔｆサンアプロ株式会社製）を０．０５ｇ添加し、塗布液（レジスト液）とした。これを用いて、直径１００ｍｍのシリコン基板上に回転速度２５０ｒｐｍ、保持時間１０秒でスピンコーターにて上記レジスト液を塗布しレジスト膜を成膜した後、基板を９０°Ｃにて１分間加熱しプリベークした。尚、光酸発生剤の含有は、前記縮合物の質量に対して、０．９６質量％とした。
【００８２】
次いで、マスクアライナ（マスクアライメント装置、ズースマイクロテック株式会社製、型番、ＭＡ６）に装着した、パターン形成されたフォトマスクを介して、シリコン基板上のレジスト膜に、波長３６５ｎｍの紫外線を２分間照射し露光させた。シリコン基板をマスクアライナより取り出し、現像液としての濃度、２．３８質量％のテトラメチルアンモニウムハイドロキサイド水溶液に２０秒間接触させ、未露光部を溶解させてパターンを現像した。基板上には最小１０μｍ幅のラインを含むネガ型レジストパターンが形成された。その後、シリコン基板を２５０°Ｃのオーブン内にて１時間入れて、ネガ型レジストパターンを加熱焼成したところ、膜厚、３．６μｍのネガ型レジストパターン付きシリコン基板が得られた。シリコン基板上のレジスト膜にはクラックは認められず、良好なネガ型レジストパターンが得られた。尚、前記、厚さはパターンの段差をＤｅｋｔａｋ８にて測定した。また、フォトマスクを介せず、前記露光を行い、上記条件の焼成を行い得られた膜の鉛筆硬度を前記器具により測定したところ、５Ｈを示し良好な結果であった。なお光酸発生剤として使用したＣＰＩ−１００Ｔｆの化学構造は以下のとおりである。
【化４】
0005929679.tif 000005
【００８３】
［保存安定性］
上記のレジスト液を冷蔵庫にて５°Ｃ下で３ヵ月間保管した。保管後の液に白濁および固形分の析出が見られず、良好な保存安定性を示した。次いで、上述の条件および手順で、ネガ型レジストパターンの形成を試みたところ、膜厚、３．７μｍのネガ型レジストパターン付きシリコン基板が得られ、シリコン基板上のレジストパターンにクラックは認められず、良好なネガ型レジストパターンが得られた。前述の手順で鉛筆硬度を測定したところ、鉛筆硬度５Ｈを示し、満足のいく硬さであった。この様に、得られたレジスト膜に、レジスト液の保存による経時劣化は認められなかった。
【００８４】
実施例２
［縮合物の合成］
実施例１で用いたのと同様の三口フラスコに、アルコキシシランＡとしての（ＣＨ３）Ｓｉ（ＯＥｔ）３、４４．６ｇ（０．２５０ｍｏｌ）、アルコキシシランＢとしてのＰｈＳｉ（ＯＥｔ）３、１２．０ｇ（０．０５０ｍｏｌ）、およびアルコキシシランＣとしての(ＣＨ３)２Ｓｉ（ＯＭｅ）２、２９．６ｇ（０．２００ｍｏｌ）を採取した。モル比は、アルコキシシランＡ：アルコキシシランＢ：アルコキシシランＣ＝５０：１０：４０であり、本発明の縮合物におけるアルコシラン混合物Ｄの組成比の範疇である。
【００８５】
次いで、イソプロパノール、６２．４ｇ、水、４６．８ｇ（２．６００ｍｏｌ）、および酢酸、０．０３ｇを、三口フラスコ内に加え、実施例１と同様の手順で縮合物を合成した。縮合物の収量は６４．９８ｇ、Ｍｗ＝１２００であった。尚、水の使用量は、アルコキシシラン混合物Ｄの有するアルコキシ基に対して、モル比で表して、２．０倍である。
【００８６】
次いで、当該縮合物にポリエーテル変性ポリジメチルシロキサンとして前記ＢＹＫ３０７を０．０６ｇ加え、本発明の範疇にある組成物を得た。尚、ポリエーテル変性ポリジメチルシロキサンの含有は、前記縮合物の質量に対して、０．０９質量％とした。
【００８７】
［組成物を用いたネガ型レジストパターンの形成］
上記の組成物のうち５．１２ｇをＰＧＭＥＡ５．７７ｇに溶解させ、実施例１と同様に光酸発生剤として前記ＣＰＩ−１００Ｔｆを０．０５ｇ加え、塗布液（レジスト液）とした。直径１００ｍｍのガラス基板上に回転速度２５０ｒｐｍ、保持時間１０秒でスピンコーターにて上記レジスト液を塗布しレジスト膜を成膜した後、基板を９０℃にて１分間加熱しプリベークした。尚、光酸発生剤の含有は、前記縮合物の質量に対して、０．９８質量％である。
【００８８】
次いで、実施例１と同じ装置を用い、同様の手順で、レジスト膜に紫外光の照射を行ったところ、最小１０μｍ幅のラインを含むネガ型レジストパターンが形成された。その後、基板を２５０°Ｃのオーブン内にて１時間いれて、ネガ型レジストパターンを加熱焼成したところ、膜厚、３．３μｍのネガ型レジストパターン付きガラス基板が得られた。ガラス基板上のレジスト膜にはクラックは認められず、良好なネガ型レジストパターンが得られた。尚、前記、厚さはパターンの段差をＤｅｋｔａｋ８にて測定した。また、フォトマスクを介せず、前記露光を行い、上記条件の焼成を行い得られた膜の鉛筆硬度を前記器具により測定したところ、５Ｈを示し良好な結果であった。
【００８９】
［保存安定性］
上記のレジスト液を冷蔵庫にて５°Ｃ下で３ヵ月間保管した。保管後の液に白濁および固形分の析出が見られず、良好な保存安定性を示した。次いで、上述の条件および手順で、ネガ型レジストパターンの形成を試みたところ、厚さ、３．４μｍのネガ型レジストパターン付きガラス基板が得られ、ガラス基板上のレジストパターンにクラックは認められず、良好なネガ型レジストパターンが得られた。前述の手順で鉛筆硬度を測定したところ、鉛筆硬度５Ｈを示し、満足のいく硬さであった。この様に、得られたレジスト膜に、レジスト液の保存による経時劣化は認められなかった。
【００９０】
実施例３
実施例１、２とは異なる種類のポリエーテル変性ジメチルシロキサンを用いた以外は、実施例１で得られた縮合物およびその組成物を用いた。
【００９１】
［縮合物の合成］
実施例１で得られた縮合物１０．５１ｇに対してポリエーテル変性ポリジメチルシロキサンとしてＢＹＫ３３３（商品名、ドイツ・ビックケミー社製）を０．０１ｇ加え、本発明の範疇にある組成物を得た。尚、ポリエーテル変性ポリジメチルシロキサンの含有は、上記縮合物の質量に対して、０．１０質量％である。
【００９２】
[組成物を用いたネガ型レジストパターンの形成］
上記の組成物のうちの４．７０ｇをＰＧＭＥＡ４．６６ｇに溶解させ、光酸発生剤として前記ＣＰＩ−１００Ｔｆを０．０５ｇ添加し、塗布液（レジスト液）とした。直径１００ｍｍのシリコン基板上に回転速度２５０ｒｐｍ、保持時間１０秒でスピンコーターにて上記レジスト液を塗布しレジスト膜を成膜した後、基板を９０°Ｃにて１分間加熱しプリベークした。尚、光酸発生剤の含有は、上記の組成物の質量の計に対して、１．０６質量％であった。
【００９３】
次いで、実施例１と同じ装置を用い、同様の手順で、レジスト膜に紫外光の照射を行ったところ、最小１０μｍ幅のラインを含むネガ型レジストパターンが形成された。その後、基板を２５０°Ｃのオーブン内にて１時間いれて、ネガ型レジストパターンを加熱焼成したところ、膜厚、３．７μｍのネガ型レジストパターン付きガラス基板が得られた。ガラス基板上のレジスト膜にはクラックは認められず、良好なネガ型レジストパターンが得られた。また、フォトマスクを介せず、上記露光を行い、上記条件の焼成を行い得られた膜の鉛筆硬度を上記器具により測定したところ、５Ｈを示し良好な結果であった。このように、使用するポリエーテル変性ジメチルシロキサンの種類を変えても、膜硬度、さらにはネガ型レジストパターンの形成において、良好な結果が得られた。
【００９４】
［保存安定性］
上記のレジスト液を冷蔵庫にて５°Ｃ下で３ヵ月間保管した。保管後の液に白濁および固形分の析出が見られず、良好な保存安定性を示した。次いで、上述の条件および手順で、ネガ型レジストパターンの形成を試みたところ、厚さ、３．６μｍのネガ型レジストパターン付きガラス基板が得られ、ガラス基板上のレジストパターンにクラックは認められず、良好なネガ型レジストパターンが得られた。前述の手順で鉛筆硬度を測定したところ、鉛筆硬度５Ｈを示し、満足のいく硬度であった。このように、使用するポリエーテル変性ジメチルシロキサンの種類を変えても、得られたレジスト膜に、レジスト液の長期保存による劣化は認められなかった。
【００９５】
実施例４
実施例１〜３とは異なる種類の光酸発生剤を用いた以外は、実施例１で得られた縮合物、およびその組成物を用いた。
【００９６】
[組成物を用いたネガ型レジストパターンの形成］
実施例１で得られた組成物のうちの５．０１ｇをＰＧＭＥＡ５．０６ｇに溶解させ、光酸発生剤（商品名、Ｉｒｇａｃｕｒｅ  １０３、ドイツＢＡＳＦ社製）を０．０５ｇ添加し、塗布液（レジスト液）とした。直径１００ｍｍのシリコン基板上に回転速度２５０ｒｐｍ、保持時間１０秒でスピンコーターにて上記レジスト液を塗布しレジスト膜を成膜した後、基板を９０°Ｃにて１分間加熱しプリベークした。尚、光酸発生剤の含有は、上記縮合物の質量に対して、１．００質量％であった。
【００９７】
次いで、実施例１と同じ装置を用い、同様の手順で、レジスト膜に紫外光の照射を行ったところ、最小１０μｍ幅のラインを含むネガ型レジストパターンが形成された。その後、基板を２５０°Ｃのオーブン内にて１時間いれて、ネガ型レジストパターンを加熱焼成したところ、膜厚、３．５μｍのネガ型レジストパターン付きガラス基板が得られた。ガラス基板上のレジスト膜にはクラックは認められず、良好なネガ型レジストパターンが得られた。また、フォトマスクを介せず、上記露光を行い、上記条件の焼成を行い得られた膜の鉛筆硬度を上記器具により測定したところ、５Ｈを示し良好な結果であった。このように、用いる光酸発生剤の種類を変えても、膜硬度、さらにはネガ型レジストパターンの形成において、良好な結果を示すことがわかった。
【００９８】
尚、光酸発生剤として使用したＩｒｇａｃｕｒｅ  １０３の化学構造は以下のとおりである。
【化５】
0005929679.tif 000006
【００９９】
［保存安定性］
上記のレジスト液を冷蔵庫にて５°Ｃ下で３ヵ月間保管した。保管後の液に白濁および固形分の析出が見られず、良好な保存安定性を示した。次いで、上述の条件および手順で、ネガ型レジストパターンの形成を試みたところ、厚さ、３．５μｍのネガ型レジストパターン付きガラス基板が得られ、ガラス基板上のレジストパターンにクラックは認められず、良好なネガ型レジストパターンが得られた。前述の手順で鉛筆硬度を測定したところ、鉛筆硬度５Ｈを示し、満足のいく硬さであった。この事は、使用する光酸発生剤の種類を変えても、得られたレジスト膜に、レジスト液の長期保存による劣化は認められなかった。
【０１００】
比較例１
ポリエーテル変性ポリジメチルシロキサンを用いない以外は、実施例１と同様にネガ型レジストパターンの形成を行った。
【０１０１】
即ち、実施例１で得られた縮合物５．５６ｇをＰＧＭＥＡ５．０８ｇに溶かし縮合物を合成した後、実施例１と同様に光酸発生剤であるＣＰＩ−１００Ｔｆを０．０５ｇ添加し、レジスト液とした。当該レジスト液を用いて、直径１００ｍｍのガラス基板上に回転速度２５０ｒｐｍ、保持時間１０秒でスピンコーターにてレジスト液を塗布して、レジスト膜を成膜した後、ガラス基板を９０℃に加温して１分間加熱しプリベークした。
【０１０２】
次いで、実施例１と同じ装置を用い、同様の手順で、レジスト膜に紫外光の照射を行ったところ、最小１０μｍ幅のラインを含むネガ型レジストパターンが形成された。その後、基板を２５０°Ｃのオーブン内にて１時間、加熱焼成し、膜厚、３．３μｍのネガ型レジストパターン付きガラス基板が得られた。ガラス基板上のレジストパターンにはクラックは認められず、良好なネガ型パターンが得られたものの、鉛筆硬度は３Ｈであり、実施例１および実施例２で得られた焼成後のレジスト膜の鉛筆硬度５Ｈは得られなかった。このことは、ポリエーテル変性ポリジメチルシロキサンを用いなかったことで、鉛筆硬度５Ｈを発現する膜が得られなかったことによると推察された。
【０１０３】
比較例２
［縮合物の合成］
実施例１で用いたのと同様の三口フラスコに、アルコキシシランＡとしての（ＣＨ３）Ｓｉ（ＯＥｔ）３を７０．３ｇ(０．３９４ｍｏｌ)、アルコキシシランＢとしてのＰｈＳｉ（ＯＥｔ）３を１１．８ｇ（０．０４９ｍｏｌ）、アルコキシシランＣとしての(ＣＨ３)２Ｓｉ（ＯＥｔ）２を７．３ｇ（０．０４９ｍｏｌ）仕込んだ。モル比は、アルコキシシランＡ：アルコキシシランＢ：アルコキシシランＣ＝８０：１０：１０であり、本発明の縮合物におけるアルコシラン混合物Ｄの組成比の範疇にない。
【０１０４】
次いで、イソプロパノールを６９．０ｇ、水を５１．２ｇ（２．８４４ｍｏｌ）、酢酸を０．０３ｇ、三口フラスコ内に仕込み、実施例１と同様の手順で縮合物を合成した。縮合物の収量は５１．１ｇ、Ｍｗ＝１０８０であった。
【０１０５】
縮合物にポリエーテル変性ポリジメチルシロキサンとしてＢＹＫ３０７を０．０５ｇ加え、本発明の範疇にない組成物を得た。尚、ポリエーテル変性ポリジメチルシロキサンの含有は、上記縮合物の質量に対して、０．１０質量％である。
【０１０６】
［組成物を用いたネガ型レジストパターンの形成］
上記の組成物のうち５．０２ｇをＰＧＭＥＡ５．０９ｇに溶解させ、実施例１と同様の光酸発生剤であるＣＰＩ−１００Ｔｆを０．０５ｇ加え、塗布液（レジスト液）とした。直径１００ｍｍのガラス基板上に回転速度２５０ｒｐｍ、保持時間１０秒でスピンコーターにて上記レジスト液を塗布し、レジスト膜を成膜した後、基板を９０℃にて１分間加熱しプリベークした。尚、光酸発生剤の含有は、上記縮合物の質量に対して、１．００質量％であった。
【０１０７】
次いで、実施例１と同じ装置を用い、同様の手順で、レジスト膜に紫外光の照射を行ったところ、最小１０μｍ幅のラインを含むネガ型レジストパターンが形成された。その後、基板を２５０°Ｃのオーブン内にて１時間、加熱焼成したところ、レジストパターン付きの膜にクラックが生じた。スピンコーターの回転数と時間を変えることでクラックが無い膜の形成を試みたところ、膜厚が１．７μｍ以上になるとクラックが生じることがわかった。このことは、本発明の範疇よりケイ素の含有量が高い組成物にしたことで、加熱硬化時に膜内部で発生する応力が大きくなりすぎてしまい、３．０μｍの硬い膜が得られなかった結果と考えられた。
【図１】
0005929679.tif 000008
【図２】
0005929679.tif 000009